(57)【特許請求の範囲】
【請求項１】
Ｍｎ：０．３０質量％超２．５質量％以下およびＳ：ＳＯ42-として０．００８質量％以上０．０６０質量％未満を含有するＭｎＺｎ系フェライト原料用酸化鉄であって、Ｂの混入量を４．０質量ｐｐｍ以下に抑制したことを特徴とするＭｎＺｎ系フェライト原料用酸化鉄。
【請求項２】
請求項１に記載のフェライト原料用酸化鉄と、Ｍｎ源およびＺｎ源とを乾式混合してから、仮焼後、成形、そして焼成することを特徴とするＭｎＺｎ系フェライトの製造方法。
【発明の詳細な説明】
【技術分野】
【０００１】
本発明は、ＭｎＺｎ系フェライト原料用の酸化鉄およびそれを用いたＭｎＺｎ系フェライト、並びにＭｎＺｎ系フェライトの製造方法に関する。
【背景技術】
【０００２】
ＭｎＺｎ系フェライトは、スイッチング電源、ノイズフィルターおよびチョークコイルなどに使用され、近年の電子部品の高性能化に伴い、その磁気特性の向上が求められている。
【０００３】
ここで、磁気特性のうちでも、ＭｎＺｎ系フェライトをノイズフィルターに用いる際に重要な初透磁率を向上させる方策としては、特許文献１に、原料酸化鉄中のＳの含有量を、ＳＯ42-イオンとして０．０６質量％以上０．２質量％以下の範囲にすることが適切である旨の開示が有る。
【０００４】
しかしながら、スイッチング電源のトランスに使用される際に重要な磁気特性である、コアロスを低減する場合には、未だ問題が残っていた。
【０００５】
特に、スイッチング電源のトランスに使用されるフェライトコアでは、比較的低価格な汎用品においても、周波数：１００ｋＨｚ、磁束密度：２００ｍＴ、温度：１００℃におけるコアロスが、３００ｋＷ／ｍ3以下であることが要求されるなど、高機能品と同等のものが求められるようになってきている
【０００６】
このフェライトコアは、一度に何万個という数量を大量生産で製造するのが通例である。そして、このような大きな生産単位であっても、全量が規格値を満足することが求められる。
【０００７】
従って、製造された全コアのコアロスの平均値が低いことも重要であるが、ロット毎のコアロスのばらつきを低減することも極めて重要になってくる。さらに、製造方法としては、より簡便なプロセスを持ち、しかも低コストでの製造が可能であることが要望されている。
【０００８】
ここで、フェライトコアの製造は、原料となる酸化鉄に、さらにＭｎ源とＺｎ源とを混合し、ついで仮焼してから、粉砕および必要に応じて造粒したのち、所定の形状に成形し、この成形した成形体を焼成炉内に装入して焼成を行う工程を経ることが、一般的である。
【０００９】
そして、ＭｎＺｎ系フェライトのように、その特性のばらつきが製造工程の影響を受けやすい材質の場合、特に、製造工程の最初の工程における原料混合の均一性が重要となる。
よって、従来、ＭｎＺｎ系フェライトの原料混合工程は、各原料粉が均一に混合されるように、ボールミルやアトリクションミル等を使用して、水を用いた湿式混合が行われている
【先行技術文献】
【特許文献】
【００１０】
【特許文献１】特開２００３−０７３１２４号公報
【発明の概要】
【発明が解決しようとする課題】
【００１１】
ここで、製造工程の簡便さや生産性、またはコストから見ると、振動ミル等を使用した乾式混合に大きな利点がある。
しかしながら、最終コアの特性ばらつきが湿式混合に比べて大きくなるという欠点があるため、ＭｎＺｎ系フェライトなどを製造する場合は、上述したように、湿式混合が採用されていた。
【００１２】
本発明は、上記事情に鑑みてなされたものであって、ＭｎＺｎ系フェライト原料の酸化鉄等の混合を乾式で行った場合にあっても、低コアロス特性を均一に発現する、スイッチング電源のトランスに用いて好適なＭｎＺｎ系フェライトと、そのＭｎＺｎ系フェライトの原料用酸化鉄を提供するとともに、製造工程の簡便さ、生産性およびコスト面で有利である乾式混合を用いたとしても、低いコアロスが均一に発現する該酸化鉄を用いたＭｎＺｎ系フェライトの製造方法を確立することを目的とする。
【課題を解決するための手段】
【００１３】
発明者らは、低コストで製造できる乾式混合を用いた簡便な製造工程において、コアロスが、周波数：１００ｋＨｚ、磁束密度：２００ｍＴ、温度：１００℃で、３００ｋＷ／ｍ3以下となるような、低いコアロスをもつＭｎＺｎ系フェライトを製造した場合、どのような原料酸化鉄を使用すれば、最終コアでのコアロスのばらつきが低減できるのかについて、鋭意研究を重ねた。
【００１４】
特に、発明者らは、低損失ＭｎＺｎ系フェライトのコアロスがばらつく原因となる原料酸化鉄の不純物の種類とその限界量を特定すること、すなわち、従来の原料酸化鉄の代表的な製造方法である結晶精製法のように、全ての不純物を一律に低減するのではなく、逆に必要なら添加することをも含めて、不純物の増加減についての検討を行った。
【００１５】
その結果、ＪＩＳ  Ｋ１４６２に規定されたフェライト用酸化鉄の規格から外れ、これまで全く使用されずにいた含有Ｍｎ量の高い酸化鉄をベースとし、この含有Ｍｎ量の高い酸化鉄中のＭｎ量およびＳ量を所定量に規制し、さらには、Ｂ（ホウ素）量を一定の範囲内に抑制することで、乾式混合を用いた工程であっても、低いコアロスを均一に発現するＭｎＺｎ系フェライトが得られることを見出し、この発明を完成するに到った。
【００１６】
すなわち、本発明の要旨構成は次のとおりである。
１．Ｍｎ：０．３０質量％超２．５質量％以下およびＳ：ＳＯ42-として０．０６０質量％未満を含有するＭｎＺｎ系フェライト原料用酸化鉄であって、Ｂの混入量を４．０質量ｐｐｍ以下に抑制したことを特徴とするＭｎＺｎ系フェライト原料用酸化鉄。
【００１７】
２．前記１に記載のＭｎＺｎ系フェライト原料用酸化鉄を用いたＭｎＺｎ系フェライトであって、
ＭｎＯ：３３〜４０ｍｏｌ％
ＺｎＯ：６〜１４ｍｏｌ％
を含み、
残部がＦｅ2Ｏ3および不可避的不純物からなるＭｎＺｎ系フェライト。
【００１８】
３．前記ＭｎＺｎ系フェライトが、
さらに、酸化カルシウム、二酸化ケイ素、酸化ビスマス、酸化インジウム、酸化バナジウム、酸化タンタル、酸化ニオブ、酸化チタン、酸化スズおよび酸化モリブデンのうちから選んだ少なくとも一種を含む前記２に記載のＭｎＺｎ系フェライト。
【００１９】
４．前記１に記載のフェライト原料用酸化鉄と、Ｍｎ源およびＺｎ源とを乾式混合してから、仮焼後、成形、そして焼成することを特徴とするＭｎＺｎ系フェライトの製造方法。
【発明の効果】
【００２０】
本発明に従うことで、原料の混合を、コストや生産性に劣る湿式混合によらず、簡易かつ短時間で終了する乾式混合によっても、低いコアロスを均一に発現するＭｎＺｎ系フェライト用の原料酸化鉄を得ることができる。
また、本発明に従うことで、製造工程の簡便さ、生産性並びにコスト面で有利である乾式混合を用いて、低いコアロスを均一に発現するＭｎＺｎ系フェライトの製造方法を確立することができると共に、低いコアロスを均一に発現するＭｎＺｎ系フェライトを安価に提供することができる。
【発明を実施するための形態】
【００２１】
以下、本発明の解明経緯をさらに説明する。
一般に、フェライト原料用の酸化鉄は、薄鋼板表面を塩酸酸洗した排液から塩酸を回収した際に副生する酸化鉄が利用されている。
そのため、鋼板中の不純物や工業用水中の不純物等が多量に混入していることから、この不純物を除去してフェライト原料に用いることができる組成とするため、種々の技術が提案されている。
【００２２】
そして、上記技術としては、まず、結晶精製法があげられるが、この結晶精製法は、例えば特開平７−１７６４２０号公報に記載されるように、硫酸鉄や塩化鉄の水溶液から硫酸鉄や塩化鉄の結晶を晶出させ、この結晶を酸化させて酸化鉄とするものである。
【００２３】
しかし、この方法では、不純物の一部が結晶中に混入するために、一回の晶出では、必ずしも不純物の除去が十分ではない。そのため、不純物を含まない水に晶出結晶を溶解して再度晶出させる等の処理を繰り返す必要がある。
【００２４】
また、この方法は、結晶晶出時の偏析を利用しているため、不純物の種類により偏析度が異なっていて、特に、偏析度の小さい不純物を低減しようとした場合には、何度も再溶解・再晶出を繰り返す必要が有る。
【００２５】
さらに、この方法は、再溶解・再晶出の回数を増やせば、原理的に全ての種類の不純物を必要なだけ低減することができるという利点はあるが、当然コストが莫大なものになってしまう。
【００２６】
よって、現実的には、一部の不純物が残存したまま適当な回数で再溶解・再晶出を打ち切ることになるが、それでも製造工程が煩雑でコストが高いという欠点は完全には解消されない。
【００２７】
ここで、酸化鉄の不純物には、各種フェライトの特性を発現させるために有害な不純物とそうでない不純物がある。しかしながら、上述した結晶精製法では、フェライトの種類ごとに、その不純物含有量を最適化させることは極めて煩雑であり、コスト上昇の原因となる。
そのため、汎用的なフェライト用酸化鉄としては、ＪＩＳ  Ｋ１４６２に規定される各種不純物量を一律に低減した酸化鉄が挙げられる。
【００２８】
しかしながら、酸化鉄が使用されるフェライトの用途を限定する場合には、上述したように、必ずしも全ての種類の不純物を低減させる必要はなく、むしろ含有されていた方がよいものもある。
【００２９】
特に、本発明では、酸化鉄中に含まれる不純物としてのＭｎを、ＪＩＳ  Ｋ１４６２に規定されるような０．３０質量％以下に抑制する必要はなく、むしろ０．３０質量％超として、Ｓ量とＢ量とを併せて制御する方が、低いコアロスを均一に発現するＭｎＺｎ系フェライトの原料として、必要十分な条件を有するものとなる。
【００３０】
すなわち、この発明に係るＭｎＺｎ系フェライト原料用酸化鉄は、これまで、ＪＩＳ  Ｋ１４６２の規格外であって、使用されてこなかった酸化鉄、すなわちＭｎの含有量が０．３０質量％超２．５質量％以下であり、かつ、Ｓの含有量をＳＯ42-イオンで０．０６０質量％未満とし、さらにはＢの含有量を４．０質量ｐｐｍ以下に抑制する、という組成に限定したのである。
【００３１】
そして、この組成を有する酸化鉄は、後述するように、塩化鉄水溶液の噴霧焙焼や流動焙焼などの比較的簡便な焙焼法により製造が可能である。
従って、この発明では、結晶精製法のように高コストで製造された酸化鉄ではなく、比較的安価に量産可能な塩化鉄水溶液の噴霧焙焼または流動焙焼により製造され、かつこれまで規格外れ品として除外されていた酸化鉄を対象とすることができるのである。
【００３２】
ここで、酸化鉄に含まれるＭｎやＳは、噴霧焙焼または流動焙焼により塩酸回収を行う際、鋼板の塩酸酸洗排液に溶解しているＭｎやＳＯ42-イオンが水の蒸発により酸化鉄に移行したものである。
【００３３】
まず、Ｍｎが酸化鉄中でどのような存在形態となっているかは、その含有が少量なので解析できていないが、酸化鉄粒子の内部にＭｎＺｎ系フェライトと同じスピネル構造のマンガンフェライトのような形で結晶格子中に取り込まれているものと推測される。
【００３４】
従って、水に対して不溶性であるために、酸化鉄製造工程の最終水洗工程にても除去しにくく、一般的な鋼板の塩酸酸洗廃液に対する通常の焙焼であれば、特開平７−１７６４２０号公報に記載されたように、Ｍｎは、０．１０〜０．３０質量％含まれることになる。
【００３５】
しかしながら、近年鉄鋼業において、自動車用鋼板などより高強度、高機能な鋼板が大量に製造されるようになっており、こうした機能を実現するため、これまでの一般的な鋼板に比べて、鋼板に含有されるＭｎ量が次第に増加している。このため、鋼板の塩酸酸洗廃液中に含まれるＭｎ量も多くなり、焙焼後の酸化鉄で、Ｍｎ量がフェライト用酸化鉄の上記ＪＩＳ規格値である０．３０質量％超となることもしばしば見られるようになってきた。このようなＭｎ量が規格値をはずれた酸化鉄は、従来、フェライト用酸化鉄としては使用されず、廃棄処分となるか、顔料等の他の用途に流用されていた。
【００３６】
他方、ＳＯ42-イオンは可溶性であるから、必要であれば、酸化鉄製造工程の最終工程で水洗することで、その含有量は調整することができ、本発明の重要な制御パラメーターである、酸化鉄に対して０．０６０質量％未満の含有比率に低減することができる。
【００３７】
また、Ｂは、Ｍｎと同じく水に対して不溶性のため、酸化鉄製造工程の最終水洗工程にても除去しにくいため、鋼板の塩酸酸洗排液中のＢがそのまま残留する。そのため、Ｂは、焙焼に用いる鋼板の塩酸酸洗排液の中でＢ量の少ない液を選択することにより調整することができるが、Ｂ量が多い場合には、原料の仮焼工程で雰囲気を調整する  といった手段で低減させることができる。ただし，この方法はコスト上昇を伴うので，できるだけＢ量の少ない塩酸酸洗液を選択するのが基本である。
【００３８】
ここで、Ｍｎが０．１〜０．３質量％、ＳＯ42-イオンが０．０６０質量％程度含有される酸化鉄を原料としてＭｎＺｎ系フェライトを製造する際には、原料の混合を湿式で行う場合、技術的には問題が少ないが、コスト面等で問題が有る。
一方、乾式混合法を用いた、Ｍｎが０．１〜０．３質量％、ＳＯ42-イオンが０．０６０質量％程度の酸化鉄が原料の場合は、ＭｎＺｎ系フェライトコアロスの平均値は湿式の場合と同程度を実現できても、そのばらつきが大きくなることが問題であるのは、既に述べたとおりである。
【００３９】
加えて、これまで使用されたことのほとんどない、Ｍｎ含有量が０．３０質量％超の酸化鉄の場合は、原料を乾式混合した際、ＭｎＺｎ系フェライトのコアロスの平均値のばらつきどころか、ＭｎＺｎ系フェライトのコアロスの平均値自体が低減できるかも全く判明していなかった。
【００４０】
しかしながら、発明者らは、Ｍｎ含有量の多い酸化鉄原料を種々検討した結果、先に示したように酸化鉄中のＭｎ量およびＳ量（ＳＯ42-イオンで換算）を規定した上で、Ｂ量をさらに制限すると、ＭｎＺｎ系フェライトのコアロスの平均値の低減が達成されるばかりか、そのばらつきをも低減化することを見出したのである。
【００４１】
以下、本発明の酸化鉄の組成を説明する。なお、酸化鉄に含まれるＭｎ量、Ｓ量（ＳＯ42-）の質量％およびＢ量の質量ｐｐｍは、酸化鉄全体に対する質量比率である。また、本発明における酸化鉄の残部は、鉄および不可避的不純物であるが、不可避的不純物は０．５質量％程度含まれても本発明に影響はない。
【００４２】
ここで、酸化鉄に含まれるＭｎ量を０．３０質量％超２．５質量％以下の範囲としたのは、原料を乾式混合した場合は、これまで除外されていた０．３０質量％超とする方が、原料を乾式混合した際に得られるＭｎＺｎ系フェライトのコアロスの平均値と、その平均値のばらつきが共に低減できるからである。一方、２．５質量％をこえると、乾式混合法によっては、Ｍｎ分布を均一に混合することが難しくなり、Ｍｎの偏析によってコアロスのばらつきが大きくなるからである。
【００４３】
また、酸化鉄中に含まれるＳ量をＳＯ42-として０．０６０質量％未満の範囲としたのは、０．３０質量％超の酸化鉄を原料とした場合、Ｓ量をＳＯ42-で０．０６０質量％以上とすると、ＭｎＺｎ系フェライトのコアロス自身の値が低下し、さらにそのばらつきが大きくなるからである。
また、本発明において、Ｓは、主としてＦｅＳＯ4である。
なお、Ｓの含有量の下限に特に制限はないが、水洗による除去効率とコストとの兼ね合いのため、ＳＯ42-イオンとして、０．００８質量％程度とするのが好ましい。
【００４４】
ここで、コアロスを低減する場合に、ＳＯ42-イオンが０．０６０質量％未満でよい理由は、まだ完全に解明されてはいないが、ＳＯ42-イオンが０．０６０質量％以上になると、粒界に偏折して高抵抗相を形成する添加物の一つであるＣａＯとＳＯ42-イオンが反応してＣａＳＯ4を形成するため、高抵抗相を形成するＳｉＯ2や他の添加物との反応が実現し難くなるためと考えられる。よって、コアロス低減には、ＳＯ42-イオンが０．０６０質量％未満と少ない方が好適となり、ＣａＯとの反応の限界値が０．０６０質量％と推測される。
【００４５】
一方、Ｂの混入量を４．０質量ｐｐｍ以下に抑制するのは、結晶粒成長を均一にし、コアロスのばらつきを抑えるためである。４．０質量ｐｐｍを超えると異常粒成長する結晶が増大し、コアの比抵抗が低減して渦電流損失が増え、コアロスが劣化するからである。なお、Ｂの混入量の下限に特に制限はないが、塩酸酸洗液の選択や分析精度から，Ｂ量を零まで近づけると大きくコストが上昇するため、１．０質量ｐｐｍ程度とするのが好ましい。
【００４６】
なお、酸化鉄に含まれるＭｎ量は、元から廃酸に含有されている量に加えて、使用する廃塩酸液に塩化マンガン等の形態で添加することによっても制御することができる。
【００４７】
また、酸化鉄に含まれるＳ量は、同じく最終水洗工程での水洗時間等を調節することや、硫酸鉄の形態で添加することによっても制御することができる。
【００４８】
さらに、酸化鉄に含まれるＢ量は、焙焼に用いる鋼板の塩酸酸洗排液の中でＢ量の少ない液を選択することにより調整すれば良い。
【００４９】
ここに、原料を乾式混合した場合に、酸化鉄中のＭｎおよびＳ、そしてＢが、最終フェライトコアでのコアロスのばらつきに影響を与える原因については、未だ明確になってはいないが、Ｍｎが酸化鉄中でＭｎＦｅ2Ｏ4のスピネルの形で予め含有されていることと、ＳＯ42-イオンやＢ量を上記した量に制限することで、後から添加、混合される添加物との反応が低減し、仮焼から焼成までの過程で結晶成長の均一性を高めているからと推測される。
【００５０】
なお、ＭｎＺｎ系フェライト中の微量成分のうち、Ｂの影響については、例えば非特許文献１において、結晶組織を不均一にして高透磁率の発現を阻害するので５０ｐｐｍ以下にしておかなければならないことが記載されている。
【００５１】
【非特許文献１】「フェライト」（平賀ら、丸善、１９８６）、９２頁
【００５２】
しかしながら、透磁率の改善ではなくコアロスの低減に関し、酸化鉄がＭｎとＳＯ42-イオンをこの発明に従う範囲で含有する場合に、Ｂの混入量の影響が具体的にどの程度の量から始まるのかは、前掲非特許文献１においても記載がない。
よって、上記した範囲のＭｎおよびＳＯ42-イオンを含有する場合に、さらに、Ｂの混入量を４．０ｐｐｍ以下に抑制することで、最終フェライトコアでのコアロスのばらつきを低減できることは、今回新たに見出されたものと言える。
【００５３】
次に、本発明のＭｎＺｎ系フェライトについて説明する。
以上述べた酸化鉄を原料として、さらに、ＭｎＺｎ系フェライトを製造する際に通常用いられるＭｎ源およびＺｎ源を乾式混合してから、仮焼後、成形、そして焼成することによって、本発明の低コアロスを均一に発現するＭｎＺｎ系フェライトを得ることができる。
【００５４】
この発明におけるＭｎＺｎ系フェライトの基本成分、すなわちＦｅ2Ｏ3、ＭｎＯおよびＺｎＯの組成範囲は、一般的に低損失材として８０〜１００℃付近で磁気異方性や磁歪が小さいことによるコアロス極小値と、キュリー点をどの程度に設定するか、という観点から設定することができる。
【００５５】
通常、磁気異方性定数、磁歪定数が小さく、８０〜１００℃程度の範囲の動作温度において、コアロス値が低く極小となることが要求されることから、Ｆｅ2Ｏ3、ＭｎＯおよびＺｎＯの組成範囲は、次のようにすることが好ましい。
ＭｎＯ：３３〜４０ｍｏｌ％
ＺｎＯ：６〜１４ｍｏｌ％
Ｆｅ2Ｏ3：残部
【００５６】
すなわち、この発明のＭｎＺｎ系フェライトは、ＭｎＯが３３ｍｏｌ％未満または４０ｍｏｌ％を超えるか、あるいはＺｎＯが６ｍｏｌ％未満または１４ｍｏｌ％を超えると、磁気異方性定数と磁歪定数の変化、およびスピネルの化学組成の変化によりコアロスが大幅に低下する。
【００５７】
なお、ＭｎＯおよびＺｎＯ原料としては、酸化物だけでなく焼成により、この形態に変わることのできる炭酸塩などの化合物を使用することができる。
【００５８】
この発明のＭｎＺｎ系フェライトには、以上の基本組成を有するが、酸化カルシウム、二酸化ケイ素、酸化ビスマス、酸化インジウム、酸化バナジウム、酸化タンタル、酸化ニオブ、酸化チタン、酸化スズおよび酸化モリブデンのうち少なくとも一種を添加することができる。
【００５９】
このようなＭｎＺｎ系フェライトとしては、
Ｆｅ2Ｏ3−ＺｎＯ−ＭｎＯ−ＣａＯ
Ｆｅ2Ｏ3−ＺｎＯ−ＭｎＯ−ＳｉＯ2
Ｆｅ2Ｏ3−ＺｎＯ−ＭｎＯ−ＣａＯ−ＳｉＯ2
Ｆｅ2Ｏ3−ＺｎＯ−ＭｎＯ−ＣａＯ−ＳｉＯ2−ＴｉＯ2
Ｆｅ2Ｏ3−ＺｎＯ−ＭｎＯ−ＣａＯ−ＳｉＯ2−ＳｎＯ2
Ｆｅ2Ｏ3−ＺｎＯ−ＭｎＯ−ＣａＯ−ＳｉＯ2−Ｔａ2Ｏ5−Ｖ2Ｏ5
Ｆｅ2Ｏ3−ＺｎＯ−ＭｎＯ−ＣａＯ−ＳｉＯ2−Ｎｂ2Ｏ5
等が例示されるが、焼結時に結晶粒界に偏折、あるいは粒内に固溶して高抵抗を形成する組合せを満たせば、上記例示はもとより、これらの例に限定されるものではない。
【００６０】
上記の組成において、ＣａＯおよびＳｉＯ2は粒界に偏析することによってＭｎＺｎ系フェライトの低損失化に寄与し、Ｖ2Ｏ5は低融点化合物として結晶成長を促進し高透磁率化に寄与する。
【００６１】
また、ＴｉＯ2およびＳｎＯ2は結晶内部を高抵抗化することにより、そしてＴａ2Ｏ5やＮｂ2Ｏ5は粒界を高抵抗化することにより、低損失化に寄与する。
【００６２】
以上の観点から、酸化カルシウムの含有量はＣａＯ換算として２００〜２０００質量ｐｐｍ、二酸化ケイ素の含有量はＳｉＯ2換算として５０〜４００質量ｐｐｍである。さらに、酸化バナジウム、酸化タンタル、酸化ニオブ、酸化チタン、酸化スズ等の含有量は、それぞれＶ2Ｏ5、Ｔａ2Ｏ5、Ｎｂ2Ｏ5、ＴｉＯ2、およびＳｎＯ2に換算して、合計で３０００質量ｐｐｍ程度以下であることが好ましい。
【００６３】
なお、ＭｎＺｎ系フェライトの基本成分であるＭｎＯ、ＺｎＯおよびＦｅ2Ｏ3の含有量は、ＭｎＯ、ＺｎＯおよびＦｅ2Ｏ3の合計量に対するｍｏｌ％で示し、ＣａＯ、ＳｉＯ2、Ｖ2Ｏ5、Ｔａ2Ｏ5、Ｎｂ2Ｏ5、ＴｉＯ2、ＳｎＯ2などの含有量は、ＭｎＺｎ系フェライト全体に対する割合を質量ｐｐｍで示す。また
【００６４】
また、前記した本発明のＭｎＺｎ系フェライト原料用酸化鉄を、上記した量のＭｎ源およびＺｎ源と乾式混合してから、仮焼後、成形、そして焼成することによって、ＭｎＺｎ系フェライトを製造することができる。すなわち、上記した原料酸化鉄は、最終的に所望するＭｎＺｎ系フェライトの組成となるように、ＭｎやＺｎなどの金属酸化物と粉砕混合する。この混合は、機械的に行うものであり、ここでは乾式での混合が可能であることは上述のとおりである。このとき、Ｎｉ、ＭｇおよびＣｕなどの金属酸化物を５００質量ｐｐｍ程度までであれば、添加してもかまわない。
【００６５】
次いで、粉砕混合を終えた混合酸化物は、空気、窒素、あるいはそれらの混合ガス、又は、炭化水素燃料の燃焼排ガスなどの雰囲気中、７００〜１１００℃の温度範囲で加熱することで仮焼する。仮焼には、ロータリーキルンなどを使用できる。
【００６６】
仮焼した混合酸化物は、粉砕と同時に微量添加物を混合し、さらに、成形の後焼成する。この混合時、磁気特性向上のために、ＣａＯ、ＳｉＯ2、Ｖ2Ｏ5、Ｔａ2Ｏ5、Ｎｂ2Ｏ5、ＴｉＯ2およびＳｎＯ2などの酸化物粉末を微量添加する。これら、微量添加物の添加量は、所望する磁気特性によって異なる。なお、Ｚｒ、Ｃｒ、Ｃｏ、ＡｌおよびＭｇの酸化物などを適宜微量添加してもよい。こうして得られた混合粉砕粉は、通常、０．３〜２μｍ程度の平均粒径に調整する。
【００６７】
混合粉砕粉には、通常、０．１〜１質量％程度のポリビニルアルコール（ＰＶＡ）に代表される成形助剤や０．０１〜１質量％程度のステアリン酸亜鉛に代表される潤滑剤を混合し、−３０ｍｅｓｈ程度の粒度に造粒を行い、成形原料とする。
【００６８】
成形原料は、例えば、１０〜２００ＭＰａ程度の圧力で所望の形状に金型成形する。かくして得られた成形体は、大気または窒素、あるいはそれらの混合ガス中で、１２００〜１３５０℃程度の温度範囲で保持して焼成する。
【００６９】
その他の、ＭｎＺｎ系フェライト用酸化鉄およびＭｎＺｎ系フェライトを製造する工程は、特に限定はなく、いわゆる常法に従えば良い。
【実施例】
【００７０】
以下、本発明を具体的に実施した例について説明する。
種々の量のＢが混入した、塩酸を用いた鋼板酸洗廃液を原料として、スクラップ（製鉄所内発生の冷延鋼板スクラップ片）を理論消費量の５倍以上で充填したバッチ式の溶解槽において、充填物を温度９０℃で２．５時間撹拝して、原料中の遊離塩酸を中和するとともに、Ｆｅ3+をＦｅ2+に還元してｐＨを２．７に調整した。次に、液をスクラップ材と分離した後、酸化槽内で液温を７０〜８０℃に保ちながら、１．５〜２時間の間、空気を液中に分散させた。さらに、アンモニア水を添加し、空気酸化によるｐＨ低下を防止あるいは任意のｐＨ値にコントロールして溶液中のＦｅ分の２〜４質量％を沈澱として析出するようにした。
ついで、高分子凝集剤を撹拌添加後、静置して沈降分離し、清澄液を得た。最後に、この清澄な塩化鉄水溶液を噴霧焙焼炉で焙焼し、酸化鉄を得た。
【００７１】
以上の一連の過程において、最初の鋼板塩酸廃液に塩化マンガンと硫酸鉄を予め混合し、得られた酸化鉄で種々のＭｎ量、ＳＯ42-イオン量及びＢ量を含有する酸化鉄を得た。酸化鉄中のＭｎ量、ＳＯ42-イオン量及びＢ量を、表１および２に示す。なお、酸化鉄中の残部は酸化鉄および不可避的不純物であった。
【００７２】
ここで、本実施例におけるＭｎ量とＳＯ42-イオン量は、蛍光Ｘ線分析装置で測定した。また、Ｂ量は、ＩＣＰ分析装置で測定した。
【００７３】
次いで、この酸化鉄を用いて、ＭｎＺｎ系フェライトを作製した。すなわち、各成分の原料酸化物を振動ミルで１０分間乾式混合した後、９２５℃で３時間仮焼した。この基本原料に、表１および２に示す量の副成分をそれぞれ添加し、ボールミルで８時間粉砕し、成形加工によって焼成後に外径：３１ｍｍ、内径：１９ｍｍ、高さ：８ｍｍとなる多数のリング状成形体を製作した。次いで、これらリング状成形体を、焼成台板（３００ｍｍ×３００ｍｍ）上に縦および横に各９列、５段積み（合計４０５個）で並べて載置し、この台板を連続式焼成炉内に装入して、保持時間１３３０℃で２時間の焼成を酸素濃度の制御下に行った。ＭｎＺｎ系フェライト中のＭｎＯ、ＺｎＯ、Ｆｅ2Ｏ3、ＳｉＯ2およびＣａＯ量を表１および２に示す。
【００７４】
かくして得られたＭｎＺｎ系フェライトコアについて、そのコアロスのばらつきを評価するために、各台板に載置した全コア４０５個の、１００ｋＨｚ、２００ｍＴ、１００℃におけるコアロスＰｃｖ（ｋＷ／ｍ3）の平均値Ｘと標準偏差Ｓを測定した。ばらつきの程度として変動係数：Ｓ／Ｘを定義して、実施例それぞれについて計算をした。
計算結果を表１および２に併記する。
【００７５】
【表１】
0006450649.tif 000002
【００７６】
【表２】
0006450649.tif 000003
【００７７】
表１および２の記載から、コアロスの平均値は、酸化鉄中のＭｎ量、ＳＯ42-イオン量及びＢ量に関わらず低い場合もあるが、発明例では、さらに、コアロスの平均値が３００ｋＷ／ｍ3以下で、かつその変動係数が１０％以内の範囲になっており、低コアロスのみならず、コアロスのばらつきが極めて少ない優れた低損失材となっていることがわかる。
【００７８】
そして、これらの結果は、酸化鉄中のＭｎ含有量が０．３０質量％以上２．５質量％以下、Ｓ含有量がＳＯ42-イオンとして０．０６０質量％未満、そしてＢ量が４．０重量ｐｐｍ以下の範囲を満足することで実現できていることがわかる。